(57)【要約】  【課題】  電池の電槽缶の結合部位に隙間が生じることにより電解液が漏れ出すことがないとともに、外部電気回路基板への接続を容易にすることができる信頼性の高い電池用ケースおよび電池を提供すること。  【解決手段】  電池用ケースＢは、凹部１ａが形成されたセラミックスから成る基体１と、凹部１ａの底面に形成された第一のメタライズ層２と、凹部１ａの周囲に形成された第二のメタライズ層３と、第一の導体層４および第二の導体層５と、第一のメタライズ層２から第一の導体層４にかけて形成された第一の接続導体６と、第二のメタライズ層３から第二の導体層５にかけて形成された第二の接続導体７と、セラミックス製の蓋体８と、蓋体８の下側主面に被着されるとともに第二のメタライズ層３に電気的に接続された第三のメタライズ層９とを具備しており、蓋体８は、9.8×10１０〜2.2×10１１Ｐａの弾性率を有するセラミックスから成る。【選択図】  図１
2005135726.tif 000002
【特許請求の範囲】
【請求項１】
上面の中央部に直方体状の凹部が形成されたセラミックスから成る基体と、前記凹部の底面に形成された第一のメタライズ層と、前記基体の上面の前記凹部の周囲に形成された第二のメタライズ層と、前記基体の下面に互いに独立して設けられた第一の導体層および第二の導体層と、前記第一のメタライズ層から前記第一の導体層にかけて形成された、前記基体を貫通する第一の接続導体と、前記第二のメタライズ層から前記第二の導体層にかけて形成された第二の接続導体と、前記基体の上面に前記凹部を覆うように取着されたセラミックス製の蓋体と、該蓋体の下側主面に被着されるとともに前記第二のメタライズ層に電気的に接続された第三のメタライズ層とを具備しており、前記蓋体は、９．８×１０１０〜２．２×１０１１Ｐａの弾性率を有するセラミックスから成ることを特徴とする電池用ケース。
【請求項２】
前記蓋体は、酸化ジルコニウム質焼結体またはジルコン質焼結体から成ることを特徴とする請求項１記載の電池用ケース。
【請求項３】
請求項１または請求項２記載の電池用ケースと、前記第一のメタライズ層にこれを覆って接続された正電極板と、該正電極板の上面に電解液を含浸した絶縁シートを介して密着するとともに前記第三のメタライズ層に接続された負電極板とを具備していることを特徴とする電池。
【発明の詳細な説明】
【技術分野】
【０００１】
本発明は、携帯電話などの通信機器に用いられ、容易に外部電気回路基板に接続することができるとともに電解液の漏れを有効に防止することのできる薄型の電池用ケースおよび電池に関する。
【背景技術】
【０００２】
近年、携帯電話や携帯型コンピュータ、カメラ一体型ビデオテープレコーダー等に代表される携帯機器は目覚しく発達しており、これらはより一層の小型化、軽量化が求められる傾向にある。そして、これらの携帯機器の電源としての電池の需要も増加の一途をたどるとともに、電池のエネルギー密度を高めることによる小型軽量化の研究が活発に行われている。特に、リチウム電池は、原子量が小さくかつイオン化エネルギーが大きなリチウムを用いる電池であることから、高エネルギー密度を得ることができて小型軽量化が図れ、さらに再充電が可能な電池とできることより盛んに研究され、現在に至っては携帯機器の電源をはじめとする広範囲な用途に用いられるようになってきた。
【０００３】
また、電池には、大きく分けて円筒型と角型があり、その構造は正極と負極とを絶縁シートから成るセパレータを介して金属製の電槽缶内に収容し、そこに電解液が注入されて封口された構造とされている。
【０００４】
リチウム電池の正極には、例えば金属酸化物を正極活物質としてこれに導電材を添加したものが一般的に使用される。この正極活物質としては例えばコバルト酸リチウム（ＬｉＣｏＯ２）やマンガン酸リチウム（ＬｉＭｎ２Ｏ４）などが使用され、また、導電材としては例えばアセチレンブラック（ＡＢ）や黒鉛などが使用される。電池の負極には、チタン酸リチウム（Ｌｉ４Ｔｉ５Ｏ12）などのリチウムチタン複合酸化物やグラファイトまたは非晶質炭素などの活物質を樹脂で固めたものが使用される。
【０００５】
リチウム電池においては、このＬｉＣｏＯ２やＬｉＭｎ２Ｏ４などから成る正極活物質の充放電電圧が約４Ｖであり、これに対して炭素材料などから成る負極活物質の充放電電圧は０Ｖ付近であることから、これらの正極活物質と負極活物質と電解液とを組み合わせることによって約3.5Ｖの高放電電圧を達成している。
【０００６】
電池の正極は上記活物質に上記導電材を加え、さらにポリテトラフルオロエチレンやポリフッ化ビニリデンなどのバインダを添加、混合してスラリー状となし、これを周知のドクターブレード法を用いてシート状に成形し、ついでこのシートを例えば円形状に裁断して作製される。
【０００７】
また負極は上記活物質に、正極と同様にポリテトラフルオロエチレンやポリフッ化ビニリデンなどのバインダを添加、混合してスラリー状となし、これを周知のドクターブレード法を用いてシート状に成形し、ついでこのシートを例えば円形状に裁断して作製される。
【０００８】
そして、このようにして作製された正極および負極をその間に耐熱温度が約150℃のポリオレフィン繊維製の不織布やポリオレフィン製の微多孔膜などからなるセパレータを介して電槽缶内に収容し、電解液を注入して電池が得られる。
【０００９】
そして、このようにして作製される電池をさらに小型化、高密度化するために、図３に示すコイン型の電池Ａが開発されている。
【００１０】
この従来の電池Ａは、円板状の正極11ｂを備えた例えばステンレスからなる正極缶11と、円板状の負極12ｂを備えた例えばステンレスからなる負極缶12とを電解液を含浸させたセパレータ14を介して対置させ、ついで例えば絶縁性のポリプロピレン樹脂からなるガスケット15を介して正極缶11の周囲と負極缶12の周囲とをかしめるようにして一体に結合させた電槽缶構造とされている。正極11ｂおよび負極12ｂにおける充放電は正極缶11および負極缶12に取着した外部接続端子部材を介して行われる（例えば、下記の特許文献１，２参照）。
【特許文献１】特開2000−106195号公報（第６−12頁、図1）
【特許文献２】特開2002−198019号公報（第３−４頁、図１）
【発明の開示】
【発明が解決しようとする課題】
【００１１】
しかしながら、特許文献１，２に示されるような従来の電池Ａは、長期間に亘って温度幅が百数十度という温度サイクル試験（例えば−40℃〜85℃）に曝されると、例えばポリプロピレン樹脂からなるガスケット15と正極缶11と負極缶12との熱膨張率の差によりガスケット15を介して正極缶11および負極缶12の周囲をかしめた電槽缶の結合部位に隙間が生じて電解液が漏れ出し易く、これにより電池Ａの電池性能を劣化させたり、さらに漏れ出た電解液により外部電気回路基板上の銅（Ｃｕ）配線が腐食して断線するといった不具合が発生したり、あるいは、この隙間から水分が電池Ａ内部に侵入して電池性能を劣化させるという不具合が発生していた。
【００１２】
また、従来の電池Ａはガスケット15と正極缶11および負極缶12の周囲を隙間なく確実にかしめるために平面視形状を円形にしなければならず、平面視形状を多角形等の種々の形状とすることができなかった。近年、装置の小型化に伴い、電池の小型化，省スペース化とともに種々の形状を求める市場要求も大きくなってきており、例えば、外部電気回路基板に省スペースで実装するため電池の平面視形状を四角形とするといった要求に応えられないものとなっていた。
【００１３】
従って、本発明は上記問題点に鑑みて完成されたものであり、その目的は、長期間の使用により電槽缶の結合部位に隙間が生じることにより電解液が漏れ出して電池性能を劣化させたり、漏出した電解液により外部電気回路基板が損傷を受けたりすることがなく、外部電気回路基板への接続が容易で、小型化することができる量産性に優れた電池用ケースおよび電池を提供することにある。
【課題を解決するための手段】
【００１４】
本発明の電池用ケースは、上面の中央部に直方体状の凹部が形成されたセラミックスから成る基体と、前記凹部の底面に形成された第一のメタライズ層と、前記基体の上面の前記凹部の周囲に形成された第二のメタライズ層と、前記基体の下面に互いに独立して設けられた第一の導体層および第二の導体層と、前記第一のメタライズ層から前記第一の導体層にかけて形成された、前記基体を貫通する第一の接続導体と、前記第二のメタライズ層から前記第二の導体層にかけて形成された第二の接続導体と、前記基体の上面に前記凹部を覆うように取着されたセラミックス製の蓋体と、該蓋体の下側主面に被着されるとともに前記第二のメタライズ層に電気的に接続された第三のメタライズ層とを具備しており、前記蓋体は、9.8×10１０〜2.2×10１１Ｐａの弾性率を有するセラミックスから成ることを特徴とするものである。
【００１５】
また、本発明の電池用ケースにおいて、好ましくは、前記蓋体は、酸化ジルコニウム質焼結体またはジルコン質焼結体から成ることを特徴とするものである。
【００１６】
さらに、本発明の電池は、上記構成の電池用ケースと、前記第一のメタライズ層にこれを覆って接続された正電極板と、該正電極板の上面に電解液を含浸した絶縁シートを介して密着するとともに前記第三のメタライズ層に接続された負電極板とを具備していることを特徴とするものである。
【発明の効果】
【００１７】
本発明の電池用ケースは、上面の中央部に直方体状の凹部が形成されたセラミックスから成る基体と、凹部の底面に形成された第一のメタライズ層と、基体の上面の凹部の周囲に形成された第二のメタライズ層と、基体の下面に互いに独立して設けられた第一の導体層および第二の導体層と、第一のメタライズ層から第一の導体層にかけて形成された、基体を貫通する第一の接続導体と、第二のメタライズ層から第二の導体層にかけて形成された第二の接続導体と、基体の上面に凹部を覆うように取着されたセラミックス製の蓋体と、蓋体の下側主面に被着されるとともに第二のメタライズ層に電気的に接続された第三のメタライズ層とを具備しており、蓋体は、9.8×10１０〜2.2×10１１Ｐａの弾性率を有するセラミックスから成ることにより、電解液が、気密性に優れるとともに耐熱性に優れるセラミックスから成る基体とその上面に凹部を覆うようにして接合された蓋体とによって形成されたケース内に収容されることとなり、これにより電解液を良好に収容することができ、温度サイクル試験に曝された場合でも隙間が生じて電解液が漏れることがない。また、気密性が維持されるので、電池性能を劣化させる水分や酸素等が外部から電解液中に浸入するのを有効に抑制することができる。
【００１８】
また、9.8×10１０〜2.2×10１１Ｐａの弾性率を有するセラミック蓋体で凹部が覆われていることにより、電池用ケースの内部に収容する正電極板，負電極板および絶縁シートからなる電池要素の厚みがばらついて大きくなっても蓋体の弾性率が適度に低いため、蓋体の中央部を外側に撓ませて電池要素を収容することが可能となり、蓋体が破損することはなく、気密信頼性の高い電池を提供することができる。
【００１９】
さらに、正電極板，負電極板および絶縁シートからなる電池要素を電池用ケースの凹部の深さよりも高くしておき、この電池要素を凹部に収容して蓋体で凹部を覆うことにより、蓋体が適度に撓むことで蓋体が破損することなく電池要素を収納できるとともに蓋体で電池要素を圧縮することができ、電池用ケースの第一のメタライズ層と正電極板とを、および第三のメタライズ層と負電極板とを圧縮した状態で強固に接触させてこれらの電気的接続性を非常に向上させることができる。
【００２０】
また、基体は有機溶剤や酸等を含む電解液に侵され難く、電解液中に基体から溶け出した不純物が混入しないので電解液を劣化させることもない。このため電池性能を良好に維持することができる。
【００２１】
また、基体の平面視形状を四角形等種々の形状としても、気密性が維持され、これにより市場要求に応じて種々の形状の電池とすることができる。その結果、電池を省スペースに適した平面視形状とした市場要求に応えられるものとすることができる。
【００２２】
さらに、従来の樹脂を介してかしめる部位を必要としないことから電池の外形を極限まで小さくすることができ、近時の小型化に適するものとなる。
【００２３】
また、電池の正負の電極板にそれぞれ接続される第一および第二のメタライズ層に、それぞれ電気的に接続される第一および第二の導体層をともに基体の下面に設けることによって、外部接続端子部材等を用いることなく外部電気回路基板の表面の配線導体に表面実装によって容易に接続することが可能となり、量産性に優れたものとなる。
【００２４】
本発明の電池用ケースは、蓋体が酸化ジルコニウム質焼結体またはジルコン質焼結体から成ることから、弾性率が適度に低いために蓋体の破損を有効に防止できるとともに、正電極板，負電極板および絶縁シートからなる電池要素を圧縮した状態で収納することが可能となり、第一のメタライズ層と正電極板との電気的接続性および第三のメタライズ層と負電極板との電気的接続性をきわめて有効に向上させることができる。また、電解液に対する耐腐食性が高く、蓋体が電解液中に溶け出して電解液を劣化させるのをきわめて有効に防止できる。
【００２５】
本発明の電池は、上記構成の電池用ケースと、第一のメタライズ層にこれを覆って接続された正電極板と、正電極板の上面に電解液を含浸した絶縁シートを介して密着するとともに第三のメタライズ層に接続された負電極板とを具備していることから、上記構成の電池用ケースの特徴を有する、電気的接続信頼性および気密信頼性が高いとともに量産性に優れるものとなる。また、蓋体に負電極板を直接接続させることができ、負電極板周りの内部抵抗を大きく削減することができ、信頼性が高く、長期間に亘って安定して充放電させることができる。
【発明を実施するための最良の形態】
【００２６】
本発明の電池用ケースについて以下に詳細に説明する。図１において、（ａ）は本発明の電池用ケースの実施の形態の一例を示す断面図であり、（ｂ）は電池用ケースの平面図を示す。
【００２７】
本発明の電池用ケースＢは、上面の中央部に直方体状の凹部１ａが形成されたセラミックスから成る基体１と、凹部１ａの底面に形成された第一のメタライズ層２と、基体１の上面の凹部１ａの周囲に形成された第二のメタライズ層３と、基体１の下面に互いに独立して設けられた第一の導体層４および第二の導体層５と、第一のメタライズ層２から第一の導体層４にかけて形成された、基体１を貫通する第一の接続導体６と、第二のメタライズ層３から第二の導体層５にかけて形成された第二の接続導体７と、基体１の上面に凹部１ａを覆うように取着されたセラミックス製の蓋体８と、蓋体８の下側主面に被着されるとともに第二のメタライズ層３に電気的に接続された第三のメタライズ層９とを具備しており、蓋体８は、9.8×10１０〜2.2×10１１Ｐａの弾性率を有するセラミックスから成る。
【００２８】
本発明の基体１は、アルミナ質焼結体等のセラミックスから成り、以下のようにして作製される。例えば、基体１がアルミナ質焼結体から成る場合、酸化アルミニウム（Ａｌ２Ｏ３），酸化珪素（ＳｉＯ２），酸化マグネシウム（ＭｇＯ），酸化カルシウム（ＣａＯ）等の原料粉末に適当な有機バインダ，溶剤等を添加混合してスラリーと成す。このスラリーを周知のドクターブレード法やカレンダーロール法によってグリーンシートと成し、所要の大きさに切断する。次に、その中から選ばれた複数のグリーンシートにおいて凹部１ａ等を形成するために適当な打抜き加工を施す。
【００２９】
そして、これらのグリーンシートにタングステン（Ｗ）等の金属粉末を主成分とする金属ペーストを印刷塗布して第一のメタライズ層２，第一の接続導体６，第一の導体層４，第二のメタライズ層３，第二の接続導体７，第二の導体層５等の導体層となる印刷パターンを形成し、次いでこれらの印刷パターンを形成したグリーンシートを積層し、約1600℃の温度で焼成することによって導体層を備えた基体１が作製される。第一の導体層４は、第一の接続導体６を介して第一のメタライズ層２と電気的に接続され、第二の導体層５は第二の接続導体７を介して第二のメタライズ層３と電気的に接続される。そして、第一の導体層４は電池の正極として用いられ、第二の導体層５は負極として用いられる。これらの第一の導体層４および第二の導体層５が外部電気回路基板の表面の配線導体に半田を介して接合されることによって電池が外部の電気回路と電気的に接続される。
【００３０】
基体１は有機溶剤や酸等を含む電解液Ｂ−４（図２参照）に侵され難く、従って電解液Ｂ−４中に基体１から溶け出した不純物が混入して電解液Ｂ−４を劣化させることがない。このため電池性能を良好に維持することができる電池用ケースを得ることができる。
【００３１】
なお、第一および第二の接続導体６，７は、基体１の内部に形成された貫通導体や配線導体、基体１の外面に形成された側面導体やキャスタレーション導体のうちの少なくとも１つを用いて形成される。これによって基体１内に電気回路を引き回すことができるとともに、第一および第二の導体層４，５を基体１の所望の位置に形成することができる。
【００３２】
また、このようにして作製された基体１に形成されたこれら導体層の露出した表面には、耐食性に優れかつ半田との濡れ性に優れる金属、具体的には厚さ１〜12μｍのニッケル（Ｎｉ）層および厚さ0.3〜５μｍの金（Ａｕ）層をめっき法等により順次被着し、さらにその表面にアルミニウム（Ａｌ）を蒸着させておくのがよい。これにより、特に電池の内部に形成された第一および第三のメタライズ層２，９が充放電による電圧で容易に溶出するのを有効に抑制できる。また、第一および第二の導体層４，５、第二のメタライズ層３においては半田との濡れ性が良くなり、外部電気回路基板上の配線導体との接合強度がより強固なものとなる。
【００３３】
Ｎｉ層の厚さが１μｍ未満であれば、メタライズ層から成る各導体の酸化腐蝕を防止したり導体から金属成分が溶出したりするのを有効に抑制するのが困難になって電池性能が劣化し易くなる。また、Ｎｉ層の厚さが12μｍを超えると、めっき形成に多大の時間がかかることになり量産性が低下し易くなるとともに電気抵抗が大きくなり易い。
【００３４】
また、Ａｕ層の厚さが0.3μｍ未満であれば、均一な厚さのＡｕ層を形成するのが困難となり、Ａｕ層がきわめて薄い部位やあるいはＡｕ層が形成されていない部位が生じ易く、酸化腐食の防止効果や半田との濡れ性が低下し易くなる。Ａｕ層の厚さが５μｍを超えると、めっき形成に多大の時間がかかることになり量産性が低下し易くなる。
【００３５】
第一および第二の導体層４，５は基体１の下面に形成されており、この構成により、第一および第二の導体層４，５を外部電気回路基板の表面の配線導体上に半田を介して接合させることができ、平板状の外部電気回路基板上の配線導体と電池とを容易に接続させることができ、量産性にすぐれたものとなる。
【００３６】
また、基体１の上面の凹部１ａの周囲には、9.8×10１０〜2.2×10１１Ｐａの弾性率を有するセラミックスから成るとともに下側主面に第三のメタライズ層９が形成された蓋体８がＡｌロウ，銀（Ａｇ）ロウ，Ａｕ−錫（Ｓｎ）半田等を用いたロウ付けや樹脂接着材等を用いた接着等の方法によって接合され、この第三のメタライズ層９は電池の負極として用いられる。
【００３７】
これにより、電池用ケースＢの内部に収容する正電極板Ｂ−１，負電極板Ｂ−２および絶縁シートＢ−３（図２参照）からなる電池要素の厚みがばらついて大きくなっても蓋体８の弾性率が適度に低いため、蓋体８の中央部を外側に撓ませて電池要素を収容することが可能となり、蓋体８が破損することはなく、気密信頼性の高い電池を提供することができる。
【００３８】
さらに、正電極板Ｂ−１，負電極板Ｂ−２および絶縁シートＢ−３（図２参照）からなる電池要素を電池用ケースＢの凹部１ａの深さよりも高くしておき、この電池要素を凹部１ａに収容して蓋体８で凹部１ａを覆うことにより、蓋体８が適度に撓むことで蓋体８が破損することなく電池要素を収納できるとともに蓋体８で電池要素を圧縮することができ、電池用ケースＢの第一のメタライズ層２と正電極板Ｂ−１とを、および第三のメタライズ層９と負電極Ｂ−２板とを圧縮した状態で強固に接触させてこれらの電気的接続性を非常に向上させることができる。
【００３９】
好ましくは、蓋体８が酸化ジルコニウム（ＺｒＯ２）質焼結体またはジルコン（ＺｒＯ２・ＳｉＯ２）質焼結体から成るのがよい。これにより、弾性率が適度に低いために蓋体８の破損を有効に防止できるとともに、正電極板Ｂ−１，負電極板Ｂ−２および絶縁シートＢ−３からなる電池要素を圧縮した状態で収納することが可能となり、第一のメタライズ層２と正電極板Ｂ−１との電気的接続性および第三のメタライズ層９と負電極板Ｂ−２との電気的接続性をきわめて有効に向上させることができる。また、電解液Ｂ−４に対する耐腐食性が高く、蓋体８が電解液Ｂ−４中に溶け出して電解液Ｂ−４を劣化させるのをきわめて有効に防止できる。
【００４０】
蓋体８は、弾性率が9.8×10１０Ｐａ未満では、厚みを0.3ｍｍ以上にしなければ工程中に欠けやクラックが発生する場合があるが、厚みを0.3ｍｍ以上にすると薄型化という市場要求に応えることができないものとなる。、逆に2.2×10１１Ｐａを超えると充分な撓みが得られず蓋体８が破損し易くなる。
【００４１】
蓋体８は、ＺｒＯ２質焼結体からなる場合、以下のようにして作製される。すなわち平均粒径が１〜３μｍのＺｒＯ２の粉末に１〜５重量％のアクリル系バインダ（例えば、ポリメタクリル酸）と適量の有機溶剤とを添加し、混練後に噴霧乾燥して得られる顆粒を金型を用いて例えば５×10８Ｐａの圧力で加圧成型して成形体を得、さらにこの成形体の下側主面に第三のメタライズ層９となるＷ等の金属ペーストを印刷し、空気中で1500〜1600℃で焼成することにより作成される。
【００４２】
このような蓋体８は、基体１の上面の凹部１ａの周囲に形成された第二のメタライズ層３と蓋体８の下側主面に形成された第三のメタライズ層９の外周部とを、Ａｌロウ，Ａｇロウ，Ａｕ−Ｓｎ半田等のロウ材10を用いたロウ付けや樹脂接着材等を用いた接着等の方法によって、あるいは、シーム溶接法や超音波接合法により接合される。
【００４３】
第二のメタライズ層３には蓋体８との接合性をより良好とするために図１（ａ）に示すような環状金属部材（シールリング）３ａが接合されていてもよい。
【００４４】
また、蓋体８は、上側主面にメタライズ層が形成されていないのがよい。この構成によって、蓋体８の上側主面が導電性とされず、蓋体８の上側主面に不要な電流が流れるのを防止することができる。従って、蓋体８の上側主面に導電性の部材が接触しても電気的短絡等の不具合が発生するのを有効に防止できる。
【００４５】
また、第三のメタライズ層９は、図１（ａ）に示すように、蓋体８の側面に延出してなる延出部９ａを有しているのがよい。これにより、蓋体８を基体１の上面にロウ付けした際、第３メタライズ層９の下面だけでなく延出部９ａもロウ材10が密着することとなり、蓋体８と基体１との接合強度をより向上させることができる。
【００４６】
次に、本発明の電池について以下に詳細に説明する。図２は図１の電池用ケースＢを用いた本発明の電池Ｃの実施の形態の一例を示す断面図である。ここで、Ｂ−１は正電極板、Ｂ−２は負電極板、Ｂ−３は絶縁シート、Ｂ−４は電解液、Ｃは電池である。
【００４７】
本発明の電池Ｃは、本発明のの電池用ケースＢと、第一のメタライズ層２にこれを覆って接続された正電極板Ｂ−１と、正電極板Ｂ−１の上面に電解液Ｂ−４を含浸した絶縁シートＢ−３を介して密着するとともに第三のメタライズ層９に接続された負電極板Ｂ−２とを具備している。
【００４８】
正電極板Ｂ−１は、ＬｉＣｏＯ２やＬｉＭｎ２Ｏ４等の正極活物質およびアセチレンブラックや黒鉛等の導電材を含む板状やシート状のものであり、また、負電極板Ｂ−２はコークスや炭素繊維等の炭素材料から成る負極活物質を含む板状やシート状のものである。
【００４９】
正電極板Ｂ−１は、上記正極活物質に上記導電材を加えたものにポリテトラフルオロエチレンやポリフッ化ビニリデンなどのバインダを添加、混合してスラリー状となし、これを周知のドクターブレード法等を用いてシート状に成形し、ついでこのシートを例えば円形状に裁断して作製される。
【００５０】
同様にして負電極板Ｂ−２は、上記負極活物質にポリテトラフルオロエチレンやポリフッ化ビニリデンなどのバインダを添加、混合してスラリー状となし、これを周知のドクターブレード法等を用いてシート状に成形し、ついでこのシートを例えば円形状に裁断して作製される。
【００５１】
また、絶縁シートＢ−３は、ポリオレフィン繊維製の不織布やポリオレフィン製の微多孔質膜などから成り、電解液Ｂ−４が含浸されるとともに正電極板Ｂ−１と負電極板Ｂ−２との間に配置されることにより、正電極板Ｂ−１と負電極板Ｂ−２との直接の接触を防止するとともに正電極板Ｂ−１と負電極板Ｂ−２との間の電解液Ｂ−４の移動を可能とする。
【００５２】
電解液Ｂ−４は、湿気をほとんど含まない例えばアルゴン（Ａｒ）ガスを充填した容器内でシリンジなどの注入手段を用いて凹部１ａの上面から電池Ｃの内部に注入される。そして、注入後に基体１の上面に蓋体８を気密に溶接接合することによって、電池Ｃの内部を気密に封止することができる。
【００５３】
電解液Ｂ−４は、例えば四フッ化ホウ酸リチウム等のリチウム塩や塩酸，硫酸，硝酸等の酸をジメトキシエタンやプロピレンカーボネート等の有機溶媒に溶解したものである。
【００５４】
このような電解液Ｂ−４は、腐食性や溶解性の高いものであるが、本発明の電池用ケースを用いることにより、基体１は耐薬品性に優れているため、有機溶剤や酸等を含む電解液Ｂ−４に侵され難く、電解液Ｂ−４中に電池用ケースから溶け出した不純物が混入して電解液Ｂ−４を劣化させることもなく、電池性能を良好に維持することができる。
【００５５】
また、従来用いられていたステンレスから成る電槽缶では図３に示すように正極缶11と負極缶12とをそれらの周囲をポリプロピレン樹脂等から成るガスケット15を介してかしめることによって一体化しており、このかしめた部位があるために従来の電池Ａでは正極缶11と負極缶12とセパレータ14とを合わせたかしめ部に２ｍｍ前後の寸法が必要であったのに対して、本発明によれば、かしめ部がないために電池Ｃの外形を小さくすることができ、さらに円形とする必要性が解消できることにより、多数個取りに必要な正方形や六角形の形状とすることができ携帯機器の小型化に大きく寄与できるとともに量産性に優れるものとなる。また、信頼性の高い気密性が得られるものとなる。
【００５６】
また、蓋体８の下側主面の第三のメタライズ層９を負電極板Ｂ−２の上面に当接させて電気的に接続させることができ、第三のメタライズ層９と負電極板Ｂ−２の広い面を接続させることによって負電極板Ｂ−２と第三のメタライズ層９との間の抵抗を大きく低減することができるとともに、負電極版Ｂ−２と第三のメタライズ層９との間で電気的損失を低減して効率よく充放電することができるので信頼性が高く、長期間に亘って安定して充放電することができるものとなる。
【００５７】
なお、本発明は上記実施の形態の例に限定されるものではなく、本発明の要旨を逸脱しない範囲内であれば種々の変更は可能である。
【産業上の利用可能性】
【００５８】
本発明は、携帯電話などの通信機器に用いられ、容易に外部電気回路基板に接続することができるとともに電解液の漏れを有効に防止することのでき、かつ蓋体が破壊され難い薄型の電池用ケースおよび電池として利用できる。
【図面の簡単な説明】
【００５９】
【図１】（ａ）は本発明の電池用ケースについて実施の形態の一例を示す断面図、（ｂ）は（ａ）の電池用ケースの斜視図である。
【図２】本発明の電池の実施の形態の一例を示し、図１の電池用ケースを用いた電池の断面図である。
【図３】従来の電池を示す断面図である。
【符号の説明】
【００６０】
１：基体
１ａ：凹部
２：第一のメタライズ層
３：第二のメタライズ層
４：第一の導体層
５：第二の導体層
６：第一の接続導体
７：第二の接続導体
８：蓋体
９：第三のメタライズ層
Ｂ−１：正電極板
Ｂ−２：負電極板
Ｂ−３：絶縁シート
Ｂ−４：電解液
Ｂ：電池ケース
Ｃ：電池
【図１】
2005135726.tif 000003
【図２】
2005135726.tif 000004
【図３】
2005135726.tif 000005